СЫРЬЕВАЯ СМЕСЬ ДЛЯ ИЗГОТОВЛЕНИЯ ЛЕГКОГО БЕТОНА
RAW MIX FOR MANUFACTURING OF LIGHTWEIGHT CONCRETE

Изобретение относится к промышленности строительных материалов, в частности к производству легкого бетона для малоэтажного строительства.
Известна сырьевая смесь для изготовления легкого бетона, включающая, мас.%: цемент 21,3-24,2; керамзит 57,6-64,0; керамзитовый песок 8,6-17,8; вспученный перлитовый песок 3,2-4,6; омыленную канифоль 0,001-0,0012; воду [1]. Такая смесь позволяет получать прочные бетонные изделия. Недостатком известного состава бетонной смеси является значительный расход керамзита.
Задача изобретения состоит в снижении расхода керамзита.
Технический результат достигается тем, что сырьевая смесь для изготовления легкого бетона, включающая цемент, керамзит, воду, дополнительно содержит шунгизитовую пыль при следующем соотношении компонентов, мас.%: цемент 21,0-23,0; керамзит 26,0-28,0; вода 14,0-18,0; шунгизитовая пыль 31,0-39,0.
Составы сырьевой смеси приведены в таблице.
Таблица
Компоненты
Содержание, мас.%:
состав №1
состав №2
Цемент
21,0
23,0
Керамзит
26,0
28,0
Вода
14,0
18,0
Шунгизитовая пыль
39,0
31,0
Предел прочности при сжатии, МПа
3,5-4
3,5-4
3
2
3
3
Шунгизитовая пыль, улавливаемая от вращающихся печей, на 80% состоит из частиц недообожженного материала и содержит около 18% стекломассы. Содержание водорастворимых сернистых и сернокислых соединений в пересчете на SO составляет 0,91-1,48%. Удельная поверхность шунгизитовой пыли 1860 см/г, насыпная плотность 1195 кг/м, истинная плотность 2750 кг/м.
Для приготовления бетонной смеси подготавливают и дозируют сырьевые компоненты цемент, керамзит, например, фракции 20-40 мм, шунгизитовую пыль, воду. Сухие компоненты (цемент, шунгизитовую пыль, керамзит) смешивают. К смеси сухих компонентов добавляют воду и все тщательно перемешивают. Приготовленную смесь укладывают в металлические (предварительно смазанные минеральным маслом) формы и подают на тепловлажностную обработку, которую проводят по режиму 3+9+3 ч при температуре изотермической выдержки 90°С. Затем готовые изделия извлекают из форм и транспортируют на склад.
Источники информации.
1. SU 1276650 А1, 1986.